СПОСОБ ПОЛУЧЕНИЯ МАТЕРИАЛОВ ДЛЯ ВЫСОКОГИДРОФИЛЬНОГО ПОКРЫТИЯ ГЕМОСОВМЕСТИМЫХ МЕМБРАН

1. Способ получения высокогидрофильного материала покрытия для гемосовместимых мембран для мониторинга глюкозы крови, не обладающих гемолитическим потенциалом и сохраняющих скорость фильтрации исходной подложки по глюкозе, содержащий этапы, на которых осуществляют взаимодействие безводного низкомолекулярного полиэтиленгликоля с молекулярной массой 326Да и меньше и четырехзамещенного силана типа АГМ-9 (гамма-аминопропилтриэтоксисилана) в качестве сшивающего агента в щелочной среде, в присутствии катализатора с использованием безводного диоксана в качестве растворителя исходных продуктов;
реакцию проводят при температуре от 70 до 105°С, в течение от 5 до 14 часов, при скорости вращения мешалки от 100 до 1200 оборотов в минуту;
прекращают реакцию переэтерификации при прекращении отгона спирта.
2. Способ по п. 1, в котором в качестве катализатора используют силоксанолят тетраметиламония.
3. Способ по п.1 или 2, в котором определяют изменение концентрации спирта в продуктах отгона путем периодического анализа спиртового отгона методом газожидкостной хроматографии.
4. Способ изготовления гемосовместимой мембраны для мониторинга глюкозы крови, в котором на подложку из материала, выбранного из группы, состоящей из пористого полипропилена,  лавсана, пористых силиконов наносят покрытие из высокогидрофильного материала, полученного способом по п. 1, путем продавливания указанного высокогидрофильного материала через подложку под давлением, не вызывающим деструкцию материала подложки,
полученную заготовку мембраны очищают от остатков растворителя и катализатора путем сушки в осушителе при температуре от 60 до 110°С, под вакуумом от 90 до 105 Па до прекращения потери массы,
сушку ведут до прекращения  отгона растворителя.
5. Способ изготовления гемосовместимой мембраны для мониторинга глюкозы крови, в котором на подложку из материала, выбранного из группы, состоящей из пористого полипропилена,  лавсана, пористых силиконов наносят покрытие из высокогидрофильного материала, полученного способом по п. 1, содержащий этапы, на которых
загружают указанную подложку с нанесенным покрытием из высокогидрофильного материала в герметичную емкость и
выдерживают подложку в герметичной емкости в течение от 2 до 10 часов при комнатной температуре,
затем сушат подложку в осушителе при температуре от 60 до 110°С, под вакуумом от 90 до 105 Па, при одновременном прецизионном измерении массы заготовки мембраны,
сушку ведут до прекращения  отгона растворителя.
6. Способ по  п. 5, в котором дополнительно в структуру получаемой мембраны вводят модификатор типа гепарина кальция, для чего готовую мембрану помещают в раствор гепарина кальция с молекулярной массой от 5000 до 25000 Да, причем мембрану размещают в емкости с раствором так, чтобы она была полностью покрыта раствором, но не касалась дна и стенок емкости, в которой производится выдерживание, выдерживают мембрану в растворе гепарина кальция в течение 3-7 часов, при этом постепенно на протяжении всего времени выдерживания добавляют к раствору гепарина кальция слабый 0,5-2% раствор серной кислоты, раствор добавляют до прекращения выпадения осадка кальция сульфата.
7. Способ по п. 5, в котором дополнительно в структуру получаемой мембраны вводят модификатор типа гепарина кальция с лецитином, для чего готовую мембрану помещают в смесь растворов гепарина кальция и лецитина кальциевой соли, причем мембрану размещают в емкости с раствором так, чтобы она была полностью покрыта раствором, но не касалась дна и стенок емкости, в которой производится выдерживание, при этом постепенно на протяжении всего времени выдерживания добавляют к раствору кальция гепарина слабый 0,5-2% раствор серной кислоты, раствор добавляют до прекращения выпадения осадка кальция сульфата.